(57)【特許請求の範囲】
【請求項１】
基板上に、少なくとも、無機材料からなる記録層と反射層が形成されており、青色レーザ光の照射により記録層に非可逆的な変化を生じさせて情報の記録を行なうことができる追記型光記録媒体であって、記録層が酸化ビスマスを主成分としホウ素を含む材料からなり、反射層がＡｌに対して下記元素群（Ｉ）から選択された少なくとも１種の元素を合計で０．６〜７．０原子％含有する材料からなることを特徴とする追記型光記録媒体。
元素群（Ｉ）：Ｔｉ、Ｃｒ、Ｐｄ、Ｓｎ、Ｃｕ、Ｍｎ、Ｓｉ、Ｍｇ
【請求項２】
基板が案内溝を有し、該基板上に、少なくとも、下記（１）〜（４）の何れかの各層を順に有することを特徴とする請求項１記載の追記型光記録媒体。
（１）記録層、上部保護層、反射層
（２）下部保護層、記録層、上部保護層、反射層
（３）反射層、上部保護層、記録層、カバー層
（４）反射層、上部保護層、記録層、下部保護層、カバー層
【請求項３】
下部保護層及び／又は上部保護層が、ＺｎＳ−ＳｉＯ２を主成分とする材料からなることを特徴とする請求項２記載の追記型光記録媒体。
【発明の詳細な説明】
【技術分野】
【０００１】
本発明は、追記型光記録媒体、特に青色レーザ波長領域で高密度の記録が可能な追記型光記録媒体に関する。
【背景技術】
【０００２】
近年、普及が目覚しいＤＶＤ（Ｄｉｇｉｔａｌ  Ｖｅｒｓａｔｉｌｅ  Ｄｉｓｃ）記録媒体の規格では、レーザ波長（λ）６５０ｎｍ（業務用のオーサリング用途の追記型では６３５ｎｍ）、対物レンズの開口数（ＮＡ）０．６、記録層の形成されている基板１枚の厚さ０．６ｍｍであり、記録層一層当たりの記憶容量が４．７ＧＢと定められている。
この記憶容量で、殆どの映画一本分を収容できる１３３分間の映像、音声、及び字幕を再生することが可能である。
一方、高精細（ＨＤ：Ｈｉｇｈ  Ｄｅｆｉｎｉｔｉｏｎ）動画像を２時間再生又は記録再生するための開発も進められており、そのために必要な記憶容量は、ほぼ１５ＧＢと見積もられ、レーザ波長（λ）４０５ｎｍ、対物レンズの開口数（ＮＡ）０．６５、記録層の形成されている基板１枚の厚さ０．６ｍｍであり、記録層一層当たりの記憶容量が１５ＧＢ（ＨＤ  ＤＶＤ−Ｒの場合）と定められたＨＤ  ＤＶＤ規格が制定されている。
このＨＤ  ＤＶＤ−Ｒ規格では、レーザ光源の短波長化による高密度化の他に、記録マーク密度の向上を可能にする信号処理技術（ＰＲＭＬ技術）が採用されている。
【０００３】
このＰＲＭＬは、集光ビーム径に比して記録マーク長が短くなったときに起こる符号間干渉に強い読み出し方法であり、従来、ＤＶＤ記録媒体から信号を再生する際には、閾値電圧と読み出し電圧値とを比較するレベルスライス法という手法を用いてきたが、ＰＲ（Ｐａｒｔｉａｌ  Ｒｅｓｐｏｎｓｅ：パーシャルレスポンス）法とＭＬ（Ｍａｘｉｍｕｍ  Ｌｉｋｅｌｉｈｏｏｄ；最尤）復号法とを組み合わせたＰＲＭＬ法を用いると、記録密度が高い場合でもレベルスライス法より安定した再生を行なうことができる。
また一方で、高密度化を図るために、記録再生波長を４０５ｎｍ程度まで短くし、かつ、対物レンズの開口数を０．８５程度まで大きくして、ディスク構造に０．１ｍｍのカバー層方式を採用することにより、ＤＶＤの４倍以上となる２５ＧＢ／面の記録容量を実現したＢｌｕ−ｒａｙ規格が制定されている。
これらの青色レーザ波長領域のレーザ光で記録再生を行なう追記型光記録媒体（ＨＤ  ＤＶＤ規格における追記型光記録媒体であるＨＤ  ＤＶＤ−Ｒや、Ｂｌｕ−ｒａｙ規格における追記型光記録媒体であるＢＤ−Ｒ）を実現させるために、ＣＤ−ＲやＤＶＤ±Ｒとは異なる記録材料が開発されている。
上記青色レーザ波長領域のレーザ光とは、４０５ｎｍ±１５ｎｍ（３９０ｎｍ〜４２０ｎｍ）程度の波長のレーザ光を示す。実際に規格で定められているレーザ光の波長は、Ｂｌｕ−ｒａｙ  ｄｉｓｃ規格でも、ＨＤ  ＤＶＤ規格でも、その範囲内となる４０５ｎｍ±５ｎｍである。
【０００４】
従来の追記型光記録媒体では、有機材料からなる記録層にレーザ光を照射し、主に有機材料の分解・変質による屈折率変化を生じさせることで記録ピットを形成させており、記録層に用いられる有機材料の光学定数や分解挙動が、良好な記録ピットを形成させるための重要な要素となっている。
したがって、青色レーザ対応の追記型光記録媒体の記録層に用いる有機材料としては、青色レーザ波長に対する光学的性質や分解挙動の適切な材料を選択する必要がある。
即ち、Ｈｉｇｈ  ｔｏ  Ｌｏｗ型（記録によって反射率が低下する）の追記型光記録媒体の場合、未記録時の反射率を高め、またレーザの照射によって有機材料が分解し大きな屈折率変化が生じるようにするため（これによって大きな変調度が得られる）、記録再生波長は大きな吸収帯の長波長側の裾に位置するように選択される。何故ならば、有機材料の大きな吸収帯の長波長側の裾は、適度な吸収係数を有し且つ大きな屈折率が得られる波長領域となるためである。
【０００５】
しかしながら、青色レーザ波長に対する光学的性質が従来並み（ＣＤ−ＲやＤＶＤ±Ｒ並）の値を有する材料は見出されていない。何故ならば、有機材料の吸収帯を青色レーザ波長近傍に持たせるためには分子骨格を小さくするか或いは共役系を短くする必要があるが、そうすると吸収係数の低下、即ち屈折率の低下を招くためである。
つまり、青色レーザ波長近傍に吸収帯を持つ有機材料は多数存在し、吸収係数を制御することは可能であるが、大きな屈折率を持たないため、Ｈｉｇｈ  ｔｏ  Ｌｏｗ型で、ＣＤ−ＲやＤＶＤ±Ｒのような非常に優れた記録再生特性を実現することが困難である。
そこで近年、青色レーザ対応の追記型光記録媒体に有機材料を利用するため、記録極性を「Ｌｏｗ  ｔｏ  Ｈｉｇｈ」、いわゆる「未記録部の反射率が記録マーク部よりも低くなるもの」とする傾向が見られる。
【０００６】
しかし、記録装置から見た場合、再生専用の光記録媒体（ＲＯＭ）や従来から使用されている光記録媒体との互換性がなくなる等の観点から、記録極性は「Ｈｉｇｈ  ｔｏ  Ｌｏｗ」である方がより好ましいことは否めない。
そのため本発明者らは、有機材料に代えて無機材料を記録層として使用することを提案している。例えば、本発明者らが提案した、青色レーザ波長以下でも高密度の記録が可能な追記型光記録媒体として、特許文献１〜４及び本出願人の先願に係る、特願２００５−０６４３２８、特願２００５−０７１６２６等がある。
これら特許文献１〜４、及び先願では、金属又は半金属の酸化物、とりわけビスマス酸化物を主成分とする記録層、或いは、酸素を除く構成元素の主成分がビスマスであり且つ酸化ビスマスを含有する記録層の有用性を提案している。
【０００７】
ところで、光記録媒体では一般に高反射率化が容易なことや熱伝導率の特性から反射層にＡｇを用いることが多い。しかし、Ａｇは安定性に問題があり、特に反射層に接する層に硫黄（Ｓ）を含む場合には、Ａｇの硫化が起き特性が劣化し易いという問題がある。
その対策として、特許文献５などには、保護層と反射層の間に界面層を設ける方法が開示されている。また、特許文献６などには、添加元素を加えてＡｇ合金とすることにより安定性を向上させる方法が開示されている。
しかし、界面層を設ける特許文献５の方法は、層の数が増えることにより製造工程が増えるなどの問題があり、特許文献６のＡｇ合金を用いる方法では、十分に劣化を防止することができない。
【０００８】
本発明者らが提案している酸素を除く構成元素の主成分がビスマスであり且つ酸化ビスマスを含有する記録層を有する追記型光記録媒体の反射層としてＡｇ又はＡｇ合金（Ａｇ系反射層）を利用することは可能であるが、上述の層数増加によるコスト増、安定性の問題以外に、反射率が高くなりすぎて記録感度が悪化するという問題がある。
例えば、酸素を除く構成元素の主成分がビスマスであり、かつ酸化ビスマスを含有する記録層を用いてＨＤ  ＤＶＤ−Ｒ  ＳＬ（Ｓｉｎｇｌｅ  Ｌａｙｅｒ）を作製した場合（記録極性はＨｉｇｈ  ｔｏ  Ｌｏｗの場合）、最良なＰＲＳＮＲ（パーシャル・レスポンス・ツー・ノイズ・レシオ）、エラー率が得られる膜厚設定が行われた時のデータ部の反射率は２５％程度（規格値は１４〜２８％）、システムリードインの反射率は３０〜３２％（規格値は１６〜３２％）となり、１Ｘの記録感度も９．０〜１０．０ｍＷとなっており（規格値は１０．０ｍＷ以下）、一応規格値を満足することは可能であるが、更なる高感度化が望まれる。
【０００９】
同様に、酸素を除く構成元素の主成分がビスマスであり且つ酸化ビスマスを含有する記録層を用いてＢＤ−Ｒ  ＳＬ（Ｓｉｎｇｌｅ  Ｌａｙｅｒ）を作製した場合（記録極性はＨｉｇｈ  ｔｏ  Ｌｏｗの場合）、最良なジッタ、エラー率が得られる膜厚設定が行われた時のデータ部の反射率は２５％程度（規格値は１１〜２４％）となり、１Ｘの記録感度も６．０ｍＷ程度となっており（規格値は６．０ｍＷ以下）、一応規格値を満足することは可能であるが、更なる高感度化が望まれる。
このように、酸素を除く構成元素の主成分がビスマスであり且つ酸化ビスマスを含有する記録層を有する追記型光記録媒体において、反射率が高くなりすぎる原因は、該記録層が、青色レーザ波長においても比較的高い透過率を有するためである。
勿論、酸素を除く構成元素の主成分がビスマスであり且つ酸化ビスマスを含有する記録層や、この記録層に隣接する層の膜厚を調整すれば、追記型光記録媒体としての反射率を適当な範囲に抑制し、感度を改善することは可能であるが、感度中心の層構成、膜厚設定を行なうと、一般的にＰＲＳＮＲ、ジッタ、エラー率等の記録特性が悪化する傾向が見られる。
【００１０】
そこで、本発明者らは高い生産性、保存信頼性を有し、かつ高感度化を実現させるために、酸素を除く構成元素の主成分がビスマスであり且つ酸化ビスマスを含有する記録層を有する追記型光記録媒体用の反射層材料として、従来のＡｇ系反射層に替えてＡｌ−Ｔｉ合金（Ｔｉ０．５原子％）を適用した。
Ｔｉの添加量を０．５原子％とした理由は、従来、反射層に要求される物性は高反射率と高熱伝導率であり、Ａｌの反射率特性と熱伝導特性を損なわないようにするためには、一般的に添加元素はＡｌに対し１重量％程度以下にするというのが常識となっているためである（添加元素がＴｉの場合、Ａｌに対する添加量１重量％は０．５８原子％に相当）。
【００１１】
酸素を除く構成元素の主成分がビスマスであり且つ酸化ビスマスを含有する記録層を有する追記型光記録媒体用の反射層材料としてＡｌ−Ｔｉ合金（Ｔｉ０．５原子％）を適用した結果、Ａｇ系反射層に比べて追記型光記録媒体としての反射率を概ね８０％以下に抑制することができ、例えば、酸素を除く構成元素の主成分がビスマスであり且つ酸化ビスマスを含有する記録層を適用したＨＤ  ＤＶＤ−Ｒ  ＳＬの媒体では、記録感度は８．０ｍＷ程度となり、記録感度の改善が図られることを確認した。
また、酸素を除く構成元素の主成分がビスマスであり且つ酸化ビスマスを含有する記録層とＡｌ−Ｔｉ合金（Ｔｉ０．５原子％）からなる反射層の間にＺｎＳ−ＳｉＯ２層を設けた層構成を採用した場合でも、Ａｇ系反射層材料で見られたような硫化による欠陥の増加は認められず、保存信頼性の改善が図られることを確認した。
【００１２】
また、追記型光記録媒体に関しては各種の技術が提案されている。例えば、有機色素記録層を有する光記録媒体に多段階のマルチレベルの記録を行ない、良好な信号品質を得る光記録方法が提案されている（例えば、特許文献７、８参照）。
しかしながら、有機色素を記録層とする場合、青色レーザ波長領域において光学特性（反射率や変調度など）が十分でなく、特に、記録極性が「Ｈｉｇｈ  ｔｏ  Ｌｏｗ」である青色レーザ対応の追記型光記録媒体への適用は難しい。
また、記録マークを形成するときには、前後の記録マークやスペースの種類による熱分布の変化を低減させるために、記録ストラテジと呼ばれる発光パワーのパルス形状等に関する規則（方式）に基づいて、発光パワーのパルス形状等を設定している。記録ストラテジは記録品質に大きな影響を与えるため、記録ストラテジの最適化が重要となる。
例えば、再生時の信号品質の劣化を防止するため、記録層（色素使用）にレーザビームの照射時間を多段階に切り替えて照射し、データをマルチレベルで記録する記録方法が提案されている（例えば、特許文献９〜１１参照）。
しかしながら、上記提案の記録ストラテジは色素使用の記録層において適合するものであり、本発明の対象となる青色レーザ対応の酸化ビスマスを主成分とする記録層の場合には良好な記録マーク形成が難しい。
【００１３】
そのため、本出願人は先に、基板上に少なくともＲ及びＯの各元素を含有する薄膜と、有機材料薄膜を有する追記型光記録媒体及びその記録再生方法について提案した（例えば特許文献２、３参照）。これらの光記録媒体は、青色レーザ波長領域以下の短波長で多値記録が可能なものである。なお、これらの技術に関しては、非特許文献１、２にも報告されている。
しかし、提案の記録再生方法における記録ストラテジでは記録マーク形成において記録品質が必ずしも十分とは云えず、更なる向上が求められている。
また、良好な記録品質での記録を行なうためには、記録ストラテジによる記録マーク形成方法の制御の他に、記録時のトラッキングサーボの安定性を確保することも重要な要素となる。
しかしながら、これらの従来技術では、トラッキングサーボの安定性の向上、ウォブルを利用したアドレス情報の再生安定性の向上、及び、システムリードイン領域にプリピットにより記録した情報の再生安定性の向上を図ろうとすると、記録特性が悪くなってしまうという問題があることが分った。
【００１４】
【特許文献１】特開２００３−４８３７５号公報
【特許文献２】特開２００５−１０８３９６号公報
【特許文献３】特開２００５−１６１８３１号公報
【特許文献４】特開２００６−２４８１７７号公報
【特許文献５】特開２００４−３２７０００号公報
【特許文献６】特開２００４−３３９５８５号公報
【特許文献７】特開２００１−１８４６４７号公報
【特許文献８】特開２００２−２５１１４号公報
【特許文献９】特開２００３−１５１１３７号公報
【特許文献１０】特開２００３−１４１７２５号公報
【特許文献１１】特開２００３−１３２５３６号公報
【非特許文献１】Ｗｒｉｔｅ−Ｏｎｃｅ  Ｄｉｓｋ  ｗｉｔｈ  ＢｉＦｅＯ  Ｔｈｉｎ  Ｆｉｌｍｓ  ｆｏｒ  Ｍｕｌｔｉｌｅｖｅｌ  Ｏｐｔｉｃａｌ  Ｒｅｃｏｒｄｉｎｇ，ＪＪＡＰ，Ｖｏｌ．４３，Ｎｏ．７Ｂ，２００４，ｐｐ．４９７２
【非特許文献２】Ｗｒｉｔｅ−Ｏｎｃｅ  Ｄｉｓｋ  ｗｉｔｈ  ＢｉＦｅＯ  Ｔｈｉｎ  Ｆｉｌｍｓ  ｆｏｒ  Ｍｕｌｔｉｌｅｖｅｌ  Ｏｐｔｉｃａｌ  Ｒｅｃｏｒｄｉｎｇ，ＪＪＡＰ，Ｖｏｌ．４４，Ｎｏ．５Ｂ，２００５，ｐｐ．３６４３−３６４４
【発明の開示】
【発明が解決しようとする課題】
【００１５】
本発明は、上記従来技術に鑑みてなされたものであり、青色レーザ波長領域でも精度の良い記録マークを形成でき、良好な記録品質で情報を記録できる酸化ビスマスを主成分としホウ素を含む材料からなる記録層を備えた追記型光記録媒体の提供を目的とする。
【課題を解決するための手段】
【００１６】
上記課題は、次の１）〜３）の発明によって解決される。
１）  基板上に、少なくとも、無機材料からなる記録層と反射層が形成されており、青色レーザ光の照射により記録層に非可逆的な変化を生じさせて情報の記録を行なうことができる追記型光記録媒体であって、記録層が酸化ビスマスを主成分としホウ素を含む材料からなり、反射層がＡｌに対して下記元素群（Ｉ）から選択された少なくとも１種の元素を合計で０．６〜７．０原子％含有する材料からなることを特徴とする追記型光記録媒体。
元素群（Ｉ）：Ｔｉ、Ｃｒ、Ｐｄ、Ｓｎ、Ｃｕ、Ｍｎ、Ｓｉ、Ｍｇ
２）  基板が案内溝を有し、該基板上に、少なくとも、下記（１）〜（４）の何れかの各層を順に有することを特徴とする請求項１記載の追記型光記録媒体。
（１）記録層、上部保護層、反射層
（２）下部保護層、記録層、上部保護層、反射層
（３）反射層、上部保護層、記録層、カバー層
（４）反射層、上部保護層、記録層、下部保護層、カバー層
３）  下部保護層及び／又は上部保護層が、ＺｎＳ−ＳｉＯ２を主成分とする材料からなることを特徴とする２）記載の追記型光記録媒体。
【００１７】
以下、本発明の実施の形態について詳しく説明するが、本発明はこれらの実施の形態に限定されるものではない。
本発明の光記録媒体は、下記のような構成とすることが好ましいが、これに限定される訳ではない。
（ａ）  基板（光透過層）／記録層／上部保護層／反射層
（ｂ）  基板（光透過層）／下部保護層／記録層／上部保護層／反射層
（ｃ）  カバー層（光透過層）／記録層／上部保護層／反射層／基板
（ｄ）  カバー層（光透過層）／下部保護層／記録層／上部保護層／反射層／基板
更に、上記構造を基本として、多層化されても構わない。例えば、（ａ）の構成を基本として二層化される場合には、次のような層構成が挙げられる。
（ｅ）  基板（光透過層）／記録層／上部保護層／反射層（半透過層）／接着層／記録層／上部保護層／反射層／基板
【００１８】
この基本構成に対し、必要に応じて、反射層上にオーバーコート層（耐環境保護層）を設けたり、基板又はカバー層の表面側（記録層又は下部保護層と接している面の反対側）にハードコート層を設けたり、オーバーコート層上に印刷層を設けたりしても良い。また上記の（ａ）、（ｂ）のような単板ディスクを、接着層を介して貼り合わせた構造としてもよい。その際、オーバーコート層は形成せず、その機能を接着層で兼ねても良い。貼り合わせる反対面のディスクは、透明基板のみでも、同様の単板ディスクでも、単板ディスクの層構成を逆に積層したもの、即ち、基本構成を基板／反射層／保護層／記録層／保護層とした構成の単板ディスクでも良い。また、単板ディスクに印刷層を形成せずに貼り合わせ、貼り合わせ後に反対面側に印刷層を形成しても良い。
図１、図２に、本発明の追記型光記録媒体の層構成の一例について、模式図を示す。
図１に示す追記型光記録媒体は、基板１上に、下部保護層２、記録層３、上部保護層４、反射層５、オーバーコート層６、接着層７、保護基板８が順次設けられている。
図２に示す追記型光記録媒体は、基板１上に、反射層５、上部保護層４、記録層３、下部保護層２、カバー層９が順次設けられている。
【００１９】
次に、各構成層について説明する。
本発明の記録層には、無機材料を用いる。
記録層に無機材料を用いた追記型光記録媒体としては、特開２００３−１４５９３４号公報に述べられているように、主にレーザ光照射により媒体にピット（穴）をあけて情報を記録する方式のものと、相変化や合金化等による構造変化を生じさせ反射率を変化させて情報を記録する方式のものが提案されている。しかしながら、ピット方式の場合は、記録密度の向上に伴って均一なピットを得ることが困難となり、これにより信号特性と記録感度が劣化するため、あまり望ましくない。一方、相変化方式の場合には、結晶と非晶の間の相転移を利用するものにおいて、場合により記録マークが消去される危険性があり、合金化方式の場合には、レーザ照射による反射率の変動、即ち、記録マークの再生信号のコントラストが小さいという問題を有するが、記録マークの大きさを制御するためには、構造変化を利用するこれらの方式が望ましい。
【００２０】
本発明の記録層には、酸素を除く構成元素の主成分がビスマスであり、かつ、酸化ビスマスを含有する無機記録材料を用いる。
ビスマスは、金属ビスマス、ビスマス合金、ビスマス酸化物、ビスマス硫化物、ビスマス窒化物、ビスマス弗化物等の何れの状態で含有されていてもよいが、酸化ビスマス（ビスマス酸化物の１つ）は必ず含有されていなければならない。
記録層中に酸化ビスマスを含有させることにより、記録層の熱伝導率を低くすることができ、高感度化や低ジッタ化を図ることができるし、記録層の複素屈折率虚部を小さくすることができるので、透過性に優れた記録層となり、多層化が容易になる。
更に、記録再生特性の改良のため、記録層中にホウ素を添加する。ビスマス及びホウ素は、安定性向上や熱伝導率の観点から、酸化状態で存在させることが望ましいが、完全に酸化させる必要はない。
即ち、本発明の記録層には、ビスマス単体や、ホウ素単体が含まれていても良い。
【００２１】
記録層中にビスマス（金属ビスマス）と酸化ビスマスを混在させる方法（ビスマス元素を異なる状態で記録層中に存在させる方法）としては、例えば、次の（イ）〜（ハ）のような方法が考えられる。
（イ）ビスマス酸化物ターゲットを用いてスパッタする方法
（ロ）ビスマスターゲットとビスマス酸化物のターゲットを用いてスパッタする方法
（共スパッタ法）
（ハ）ビスマスターゲットを用い、酸素導入を行ないながらスパッタする方法
（イ）の方法では、ターゲット中のビスマスが完全に酸化した状態となっているが、真空度やスパッタパワー等のスパッタ条件により、酸素が欠損し易いという現象を利用するものである。
【００２２】
記録層にホウ素を添加する理由の１つは、熱伝導率を下げて微小マークを形成させ易くするためである。熱伝導率は、フォノンの散乱に起因する値であるため、粒子サイズや結晶サイズが小さくなる場合、材料を構成する原子の数が多い場合、更には構成する原子の原子量差が大きい場合等に、熱伝導率を下げることができる。
したがって、酸素を除く構成元素の主成分がビスマスであり且つ酸化ビスマスを含有する記録層にホウ素を添加することにより、熱伝導率を制御し、高密度記録特性を向上させることができるのである。
更に、酸素を除く構成元素の主成分がビスマスであり且つ酸化ビスマスを含有する記録層では、記録によって、ビスマスの酸化物やビスマスが結晶化するが、この結晶や結晶粒の大きさをホウ素によって制御できる。
したがって、ホウ素によって記録部の結晶や結晶粒の大きさを制御することができ、ジッタ等の記録再生特性を大きく向上できる。これが記録層にホウ素を添加する、もう１つの理由である。
【００２３】
本発明の追記型光記録媒体は波長４５０ｎｍ以下のレーザ光により記録再生を行なう。これは、酸素を除く構成元素の主成分がビスマスであり且つ酸化ビスマスを含有する記録層が、波長４５０ｎｍ以下の領域で特に追記型光記録媒体として適した複素屈折率を有するためである。
記録層材料としては、（１）酸化ビスマスからなる材料、（２）ビスマス元素単体と酸化ビスマスを含有する材料のいずれかに、ホウ素を加えた材料を用いる。
上記酸化ビスマスを主成分とする材料は、特に、青色レーザ対応の記録層材料として非常に有用であり、熱伝導率が低く耐久性が良好で高反射率化や高透過率化が実現しやすい（複素屈折率に起因する）という特徴がある。
【００２４】
他にも、酸化ビスマスを主成分とする材料を用いると、次のような利点がある。
（１）酸化物とすることで膜の硬度を高めることができる（記録層の薄膜自体の変形、或いは基板等の隣接層の変形を抑制することが可能である）。
（２）酸化物とすることで保存安定性を高めることができる。
（３）Ｂｉ等の５００ｎｍの波長域に対して光吸収率が高い元素を含ませることで、記録感度を向上させることができる。
（４）Ｂｉ等の低融点元素或いは拡散を起こし易い元素を含ませることで、大きな変形を伴わないにも拘わらず大きな変調度を発生させる記録マークを形成させることができる。
（５）スパッタ等の気相成長法により良好な薄膜を形成させることができる。
【００２５】
記録層の形成方法としては、スパッタリング法、イオンプレーティング法、化学蒸着法、真空蒸着法等が挙げられるが、スパッタリング法が好ましい。
スパッタ法を用いた場合の実際の記録層の組成は、ターゲットの状態、それぞれの元素・化合物のスパッタの進み易さ、製膜時の電力、アルゴン流量などの条件に依存して変動する。また、ターゲットの組成と製膜した膜の組成とが異なる場合も多く、その組成のズレを考慮する必要もある。
記録層の厚さについては、使用される光記録媒体の条件によって最適な値は異なるが、およそ５〜３０ｎｍの範囲にあることが望ましい。更に好ましくは、１０〜２５ｎｍである。膜厚が５ｎｍより薄くなると記録マークの変調度が小さくなるため、また、３０ｎｍを超えると記録時における記録マークの形成精度が下がるため、何れも記録信号の特性が良好でなくなるので望ましくない。
【００２６】
酸化物を含む記録層では、酸素の出入りが起こると特性に影響するが、記録層の両側に保護層（上部保護層、下部保護層）を設ければ酸素の出入りが抑制され保存安定性を向上させることができる。
保護層材料としては、通常、記録時の記録層からの熱によって分解、昇華、空洞化等を起こさないものが好ましく、例えば、Ｎｂ２Ｏ５、Ｓｍ２Ｏ３、Ｃｅ２Ｏ３、Ａｌ２Ｏ３、ＭｇＯ、ＢｅＯ、ＺｒＯ２、ＵＯ２、ＴｈＯ２などの単純酸化物系の酸化物；ＳｉＯ２、２ＭｇＯ・ＳｉＯ２、ＭｇＯ・ＳｉＯ２、ＣａＯ・ＳｉＯ２、ＺｒＯ２・ＳｉＯ２、３Ａｌ２Ｏ３・２ＳｉＯ２、２ＭｇＯ・２Ａｌ２Ｏ３・５ＳｉＯ２、Ｌｉ２Ｏ・Ａｌ２Ｏ３・４ＳｉＯ２などのケイ酸塩系の酸化物；Ａｌ２ＴｉＯ５、ＭｇＡｌ２Ｏ４、Ｃａ１０（ＰＯ４）６（ＯＨ）２、ＢａＴｉＯ３、ＬｉＮｂＯ３、ＰＺＴ〔Ｐｂ（Ｚｒ，Ｔｉ）Ｏ３〕、ＰＬＺＴ〔（Ｐｂ，Ｌａ）（Ｚｒ，Ｔｉ）Ｏ３〕、フェライトなどの複酸化物系の酸化物；Ｓｉ３Ｎ４、ＡｌＮ、ＢＮ、ＴｉＮなどの窒化物系の非酸化物；ＳｉＣ、Ｂ４Ｃ、ＴｉＣ、ＷＣなどの炭化物系の非酸化物；ＬａＢ６、ＴｉＢ２、ＺｒＢ２などのホウ化物系の非酸化物；ＺｎＳ、ＣｄＳ、ＭｏＳ２などの硫化物系の非酸化物；ＭｏＳｉ２などのケイ化物系の非酸化物；アモルファス炭素、黒鉛、ダイヤモンド等の炭素系の非酸化物等を用いることが可能である。
【００２７】
上記の中で、記録再生光に対する透明性や生産性の点では、ＳｉＯ２又はＺｎＳ−ＳｉＯ２を主成分とするものが、十分な断熱効果を得るためには、ＺｒＯ２を主成分とするものが、安定性では、Ｓｉ３Ｎ４、ＡｌＮ、Ａｌ２Ｏ３を主成分とするものが好ましい。ここで主成分とは、凡そ９０モル％以上含有することを意味する。
特にＺｎＳ−ＳｉＯ２は、酸素、水分などの出入りを防ぐ効果が大きく、保存安定性の向上に好適である。また、ＺｎＳ−ＳｉＯ２は、炭素や透明導電性材料などを添加して導電性を持たせることにより直流スパッタリングでの製膜が可能となる。また、記録層の温度を記録マークが形成されるまでに効率良く上昇させることができ、記録感度を大幅に高めることが可能となる（即ち、低記録パワーでの記録が可能となる）。更に、熱伝導率の調整のためにＺｎＯ、ＧｅＯなどを添加したり、酸化物と窒化物を混合するなどの方法も可能である。ＺｎＳとＳｉＯ２の混合比は、７０：３０〜９０：１０（モル％）の範囲が好ましく、膜の応力がほぼゼロになる８０：２０が特に好ましい。
これらの無機保護層の形成方法としては、前述の記録層と同様に、スパッタリング法、イオンプレーティング法、化学蒸着法、真空蒸着法等が挙げられる。
【００２８】
また、保護層には色素や樹脂などの有機材料を用いることもできる。
色素としては、ポリメチン系、ナフタロシアニン系、フタロシアニン系、スクアリリウム系、クロコニウム系、ピリリウム系、ナフトキノン系、アントラキノン（インダンスレン）系、キサンテン系、トリフェニルメタン系、アズレン系、テトラヒドロコリン系、フェナンスレン系、トリフェノチアジン系、アゾ系、ホルマザン系各色素、及びこれらの金属錯体化合物などが挙げられる。
樹脂としては、ポリビニルアルコール、ポリビニルピロリドン、ニトロセルロース、酢酸セルロース、ケトン樹脂、アクリル樹脂、ポリスチレン樹脂、ウレタン樹脂、ポリビニルブチラール、ポリカーボネート、ポリオレフィン等を用いることができ、これらを単独で又は２種以上混合して用いることができる。
【００２９】
有機材料からなる保護層の形成は、蒸着、スパッタリング、ＣＶＤ、溶剤塗布等の通常の手段によって行なうことができる。塗布法を用いる場合には、上記有機材料などを有機溶剤に溶解して、スプレー、ローラーコーティング、ディッピング、スピンコーティングなどの慣用のコーティング法で行なうことができる。
用いられる有機溶剤としては、一般にメタノール、エタノール、イソプロパノールなどアルコール類；アセトン、メチルエチルケトン、シクロヘキサノンなどのケトン類；Ｎ，Ｎ−ジメチルアセトアミド、Ｎ，Ｎ−ジメチルホルムアミドなどのアミド類；ジメチルスルホキシドなどのスルホキシド類；テトラヒドロフラン、ジオキサン、ジエチルエーテル、エチレングリコールモノメチルエーテルなどのエーテル類；酢酸メチル、酢酸エチルなどのエステル類；クロロホルム、塩化メチレン、ジクロルエタン、四塩化炭素、トリクロルエタンなどの脂肪族ハロゲン化炭素類；ベンゼン、キシレン、モノクロルベンゼン、ジクロルベンゼンなどの芳香族類；メトキシエタノール、エトキシエタノールなどのセロソルブ類；ヘキサン、ペンタン、シクロヘキサン、メチルシクロヘキサンなどの炭化水素類などが挙げられる。
【００３０】
上部保護層及び下部保護層の膜厚は、記録感度、反射率等の記録・再生信号、機械特性が良好となる範囲を設定すれば良いが、記録層を保護する機能が要求される場合には、少なくとも５ｎｍ、好ましくは１０ｎｍ以上の膜厚が必要である。しかし、膜厚が厚すぎると、特に無機材料層の場合、保護層を形成する際に熱変形を起こしたり、膜収縮による反りを生じたりするため、機械特性を確保することが困難となり、好ましくない。
下部保護層については、下側に接しているのが樹脂材料からなる基板である場合には、更に膜厚を厚くし、２０ｎｍ以上とするのがより好適である。
したがって、下部保護層の好ましい膜厚は、５〜１５０ｎｍであり、更に好ましくは、２０〜９０ｎｍである。特に、ＺｎＳ−ＳｉＯ２（８０：２０モル％）を用いる場合には、３０〜９０ｎｍとするのが、より好適である。
また、上部保護層の好ましい膜厚は、５〜５０ｎｍであり、更に好ましくは、５〜３０ｎｍである。
【００３１】
酸素を除く構成元素の主成分がビスマスであり且つ酸化ビスマスを含有する記録層を用いてＨＤ  ＤＶＤ−Ｒ  ＳＬ（Ｓｉｎｇｌｅ  Ｌａｙｅｒ）やＢＤ−Ｒ  ＳＬ（Ｓｉｎｇｌｅ  Ｌａｙｅｒ）を作製した場合、一応規格値を満足することは可能であるが、更なる高感度化が望まれる。高感度化は、更なる記録線速度の向上や、多層化が進む将来に向けて、必ず必要となる要件である。ここで、主成分とは、ビスマスが酸素を除いた構成元素のうち、４０原子％以上を占めることを意味する。
前述のように、酸素を除く構成元素の主成分がビスマスであり且つ酸化ビスマスを含有する記録層を有する追記型光記録媒体において、反射率が高くなりすぎる原因は、該記録層が、青色レーザ波長においても、比較的高い透過率を有するためである。
そこで、熱伝導率が高く、Ａｇ系材料よりも反射率が低下し、かつ、ＺｎＳ−ＳｉＯ２に含まれるＳと反応しない反射層材料としてＡｌ合金を用いることを検討した。
【００３２】
そして、次の（１）〜（３）の点について総合的に評価した結果、下記元素群（Ｉ）から選択された少なくとも１種の元素を合計で０．６〜７．０原子％、好ましくは１．０〜５．０原子％含有させたＡｌ反射層が非常に有効であることを見出した。
（１）青色レーザ対応の追記型光記録媒体の規格（ＨＤ  ＤＶＤ−ＲやＢＤ−Ｒ）に対する規格満足度
（２）記録感度の向上
（３）高温高湿下の保存信頼性の向上
元素群（Ｉ）：Ｔｉ、Ｃｒ、Ｐｄ、Ｓｎ、Ｃｕ、Ｍｎ、Ｓｉ、Ｍｇ
【００３３】
このように、従来のＡｌ反射層に比べて、添加元素の割合を高い範囲に設定すると次の（ａ）〜（ｃ）の利点が生じる。
（ａ）反射率の上昇を抑えることができる。
（ｂ）反射率の上昇が抑えられることと、熱伝度率が低下することにより、記録感度が向上する。
（ｃ）高温高湿下での、粒状性（表面平滑性）の増大（悪化）が抑制される。
しかし、Ａｌへの添加元素が、本発明の添加下限量より少ない範囲では、次の（ｄ）〜（ｆ）のデメリットが生じ、逆に、Ａｌへの添加元素が、本発明の添加上限量より多い範囲では、次の（ｇ）〜（ｈ）のデメリットが生じる。
（ｄ）反射率の上昇を抑えることができない（規格外となる可能性がある）。
（ｅ）反射率が上昇し、かつ熱伝度率が増大することにより、記録感度が悪化する（規格外となる可能性がある）。
（ｆ）高温高湿下での、粒状性（表面平滑性）の増大（悪化）が起こる可能性が高い。
（ｇ）反射率が急激に低下する（規格外となる可能性がある）。
（ｈ）反射率が低下し、かつ熱伝度率が急激に低下することにより、再生光安定性が悪化する。
【００３４】
即ち、本発明のＡｌ反射層への添加元素量の規定範囲では、酸素を除く構成元素の主成分がビスマスであり且つ酸化ビスマスを含有する記録層を有する追記型光記録媒体において、Ａｌへの添加元素量増加に伴う反射率と熱伝導率の低下が生じても、記録再生特性を損なうことがない範囲であると言うことができる。
なお、本発明のＡｌ反射層への添加元素は、Ａｌの粒状性（表面平滑性）を改善する（小さくする）効果を担うものであるため、添加元素自体の効果は大きくない。
【００３５】
本発明の反射層は、蒸着、スパッタリング、イオンプレーティングなどにより形成することができる。中でも、スパッタリングが好ましい。
そこで、スパッタリングを用いた反射層形成方法について説明する。
スパッタリングに用いる放電用ガスとしては、Ａｒが好ましく用いられる。また、スパッタリングの条件としては、Ａｒ流量１〜５０ｓｃｃｍ、パワー０．５〜１０ｋＷ、成膜時間０．１〜３０秒の範囲が好ましく、より好ましいのは、Ａｒ流量３〜２０ｓｃｃｍ、パワー１〜７ｋＷ、成膜時間０．５〜１５秒の範囲であり、更に好ましい範囲としては、Ａｒ流量４〜１０ｓｃｃｍ、パワー２〜６ｋＷ、成膜時間１〜５秒の範囲である。
なお、スパッタリングの条件は、Ａｒ流量、パワー、及び成膜時間の少なくとも１つが上記範囲にあることが好ましく、２つ以上が上記範囲にあることがより好ましく、全ての条件が上記範囲にあることが更に好ましい。
【００３６】
このようなスパッタリング条件で光反射層を形成することにより、反射率の向上や耐腐食性の更なる向上が図られ、優れた記録特性を有する光記録媒体を得ることができる。
反射層の膜厚は、２０〜２００ｎｍの範囲が好ましく、２５〜１８０ｎｍの範囲がより好ましく、３０〜１６０ｎｍの範囲が特に好ましい。但し、本発明の反射層が多層型光記録媒体に適用される場合は、膜厚の下限は、この限りではない。
膜厚が２０ｎｍより薄い場合、所望の反射率が得られない問題や保存時に反射率が低下する問題、更に、記録振幅が十分にとれない問題を生じることがある。膜厚が２００ｎｍより厚い場合、成膜面が粗れ、反射率が低下することがある。また、生産性の観点からも好ましくない。
反射層の成膜速度は６〜９５ｎｍ／ｓの範囲であることが好ましく、７〜９０ｎｍ／ｓの範囲であることがより好ましく、８〜８０ｎｍ／ｓの範囲であることが特に好ましい。成膜速度が、６ｎｍ／ｓより遅い場合、スパッタ中に酸素が入りやすくなり、酸化により反射率が低下したり、反射層の耐腐食性が低下する場合がある。成膜速度が９５ｎｍ／ｓより速い場合、温度上昇が大きく、基板に反りが発生することがある。
【００３７】
基板の素材としては、熱的、機械的に優れた特性を有し、基板側から（基板を通して）記録・再生が行われる場合には光透過特性にも優れたものであれば特別な制限はない。
具体例としては、ポリカーボネート、ポリメタクリル酸メチル、非晶質ポリオレフィン、セルロースアセテート、ポリエチレンテレフタレートなどが挙げられるが、ポリカーボネートや非晶質ポリオレフィンが好ましい。
基板の厚さは用途により異なり、特に制限はない。
基板の表面に、トラッキング用の案内溝や案内ピット、更にアドレス信号等のプレフォーマットが形成されていてもよい。
基板の鏡面側（案内溝等のある反対面）に、表面保護やゴミ等の付着防止のために、紫外線硬化樹脂層や無機系薄膜等を形成してもよい。
【００３８】
特に青色レーザ対応の光記録媒体においては、トラッキングサーボの安定性、ウォブルを利用したアドレス情報の再生安定性、及び、システムリードイン領域にプリピットとして記録した情報の再生安定性を確保し、かつ実用可能な記録特性を維持するという技術課題について鋭意検討した結果、ウォブル付き案内溝の溝幅を半値幅で１７０〜２３０ｎｍ、溝深さを２３〜３３ｎｍとすればよいことを見出した。なお、一般にディスク状光記録媒体の基板は射出成形で作製されるため、成形の都合上、システムリードイン領域のプリピットの深さとデータ領域のウォブル付き案内溝の深さを等しくしている。したがって、上記案内溝の溝深さはプリピットの深さにもなるから、案内溝の溝深さを設計する際には、プリピットの深さとしても問題がないように設計する必要がある。
また、ＨＤ  ＤＶＤ−Ｒ規格に対応する追記型光記録媒体については、好ましい案内溝のトラックピッチは０．４±０．０２μｍ、好ましいウォブルの振幅量は１６±２ｎｍである。
【００３９】
反射層やカバー層（光透過層）等の上に保護層を形成しても良い。保護層の材料としては、反射層やカバー層等を外力から保護するものであれば特に限定されない。有機材料としては熱可塑性樹脂、熱硬化性樹脂、電子線硬化性樹脂、紫外線硬化性樹脂等が挙げられる。また無機材料としてはＳｉＯ２、Ｓｉ３Ｎ４、ＭｇＦ２、ＳｎＯ２等が挙げられる。
熱可塑性樹脂、熱硬化性樹脂は適当な溶剤に溶解した塗布液を塗布し乾燥することによって形成することができる。紫外線硬化性樹脂は、そのまま又は適当な溶剤に溶解した塗布液を塗布し、紫外線を照射して硬化させることによって形成することができる。
紫外線硬化性樹脂としては、例えば、ウレタンアクリレート、エポキシアクリレート、ポリエステルアクリレートなどのアクリレート系樹脂を用いることができる。
これらの材料は単独で用いても混合して用いても良いし、１層だけでなく多層膜にして用いても良い。
上記保護層の形成方法としては、スピンコート法やキャスト法等の塗布法、スパッタリング法、化学蒸着法等が用いられるが、中でも、有機材料を用いる場合には、スピンコート法が好ましい。
上記保護層の膜厚は、一般に０．１〜１００μｍの範囲であるが、本発明においては、有機材料を用いる場合には、３〜３０μｍが好ましい。
【００４０】
カバー層（光透過層）は、高密度化を図るため高ＮＡのレンズを用いる場合に必要となる。例えば高ＮＡ化すると、再生光が透過する部分の厚さを薄くする必要がある。
これは、高ＮＡ化に伴い、光学ピックアップの光軸に対してディスク面が垂直からズレる角度（いわゆるチルト角、光源の波長の逆数と対物レンズの開口数の積の２乗に比例する）により発生する収差の許容量が小さくなるためであり、このチルト角が基板の厚さによる収差の影響を受け易いためである。したがって、基板の厚さを薄くしてチルト角に対する収差の影響をなるべく小さくするようにしている。
そこで、例えば基板上に凹凸を形成して記録層とし、その上に反射層を設け、更にその上に光を透過する層である光透過性のカバー層を設けるようにし、カバー層側から再生光を照射して記録層の情報を再生するような光記録媒体や、基板上に反射層を設け、その上に記録層を設け、更にこの上に光透過性を有するカバー層を設けるようにし、カバー層側から再生光を照射して記録層の情報を再生するような光記録媒体が提案されている（Ｂｌｕ−ｒａｙ規格）。
このようにすれば、カバー層を薄型化していくことで対物レンズの高ＮＡ化に対応可能である。つまり、薄いカバー層を設け、このカバー層側から記録再生することで、更なる高記録密度化を図ることができる。
なお、このようなカバー層は、ポリカーボネートシートや、紫外線硬化型樹脂により形成されるのが一般的である。本発明で言うカバー層には、カバー層を接着するための層を含めてもよい。
【００４１】
また、反射層（又はその上層の保護層）やカバー層（又はその上層の保護層）面に更に基板を貼り合わせてもよく、反射層やカバー層面相互を内面として対向させ、光学記録媒体２枚を貼り合わせても良い。
貼り合わせる際に用いられる接着層の材料としては、紫外線硬化型樹脂、ホットメルト接着剤、シリコーン樹脂などの接着剤を用いることができる。このような接着層の材料は、反射層又はオーバーコート層の上に、材料に応じて、スピンコート、ロールコート、スクリーン印刷法などの方法により塗布し、紫外線照射、加熱、加圧等の処理を行なって反対面のディスクと貼り合わせる。
反対面のディスクは、同様の単板ディスクでも透明基板のみでも良く、反対面のディスクの貼り合わせ面については、接着層の材料を塗布してもしなくても良い。また、接着層として粘着シートを用いることもできる。
接着層の膜厚は特に制限されるものではないが、材料の塗布性、硬化性、ディスクの機械特性の影響を考慮すると、５〜１００μｍが好適である。
接着面の範囲も特に制限されるものではないが、ＨＤ  ＤＶＤ−Ｒ規格に準拠する光記録媒体に応用する場合、接着強度を確保するためには内周端の位置がΦ１５〜４０ｍｍ、好適にはΦ１５〜３０ｍｍであることが望ましい。
【００４２】
次に、本発明の追記型光記録媒体への記録方法について詳しく説明する。
記録に際しては、予熱工程とそれに続く加熱工程とを有する記録ストラテジにより、記録層を記録マーク形成開始温度以上に加熱して記録マークを形成する。
これにより、青色レーザ波長領域においても、記録マーク形成時に記録層が速やかに記録マーク形成開始温度以上に昇温され、記録層に精度の良い記録マークが形成されるので記録品質が向上する。予熱パワー（Ｐｂ）が記録パワー（Ｐｗ）に対して７０％以下の強さであれば、予熱パワーが好適な強さに維持されて、記録マークの先頭部が余分に広がるようなことがなく、ＰＲＳＮＲやジッタが規格値に対して十分な記録品質を得ることができる。７０％を超えると、ＰＲＳＮＲやジッタが悪化して規格値よりも小さな値となり、十分な記録品質を得ることができない。つまり、予熱パワーが強くなり過ぎるため、記録マークが広がり過ぎてしまい、これが原因となってＰＲＳＮＲが悪化する。
【００４３】
また、予熱パルスによる予備加熱状態を制御することにより、形成する記録マークの大きさの変化に適切に対応できる。
予熱パワー（Ｐｂ）は再生パワー（Ｐｒ）よりも強くする必要がある。予熱パワーが再生パワー以下の場合には、記録パワーが強くても温度上昇が遅れるため、記録マーク形状にバラツキが生じて記録品質が悪化する。予熱工程の効果を確実にするには、予熱パワー（Ｐｂ）を再生パワー（Ｐｒ）よりも、０．７ｍＷ以上強くすることが好ましい。
なお、ＰＲＳＮＲとは、Ｐａｒｔｉａｌ  Ｒｅｓｐｏｎｓｅ  Ｓｉｇｎａｌ  ｔｏ  Ｎｏｉｚｅ  Ｒａｔｉｏ（パーシャル・レスポンス・シグナル・ツー・ノイズ・レシオ）のことで、ＨＤ  ＤＶＤ規格に基づく信号品質を表す指標であり、規格値として１５以上である必要がある。
【００４４】
また、本発明の追記型光記録媒体は、青色レーザにより記録・再生が可能であり、優れた光学的性質（光吸収機能、記録機能など）を有している。そして前記記録方法を適用することにより、記録極性が「Ｈｉｇｈ  ｔｏ  Ｌｏｗ」であっても高品質の記録が行なうことができる。
加熱工程の後に冷却工程を設ける場合には、冷却パワー（Ｐｃ）を予熱パワー（Ｐｂ）よりも弱くする。これにより、記録マーク後方の余分な広がりを抑えることができ、精度の良い記録マークを形成できるため、ＰＲＳＮＲやジッタが規格値を十分に満足する記録品質を得ることができる。冷却工程の効果を確実にするには、冷却パワー（Ｐｃ）を予熱パワー（Ｐｂ）よりも、１．０ｍＷ以上弱くすることが好ましい。
【００４５】
また、予熱パルスは、互いに異なるパワーを有する２種類以上のパルスを含むことが好ましい。このような予熱パルスを照射することによって、記録ストラテジが適切なものとなり、記録層に形成される記録マークの大きさが変化しても、常に予熱状態が木目細かく好適な状態に制御され、記録時には速やかに記録マーク形成開始温度以上に昇温されて記録層に精度の良い記録マークが形成される。
また、記録パルスを単パルスとしてもよい。これにより、青色レーザ対応の短い記録マークを形成することができるほか、強い記録パワーが必要な高速記録の場合においても、高感度（低いパワー）で記録マークを形成することが可能となる。
また、単パルスの記録パワーを、形成する記録マークの長さに応じて２種類以上に変化させてもよい。青色レーザ対応の高速記録においては、長い記録マークよりも短い記録マークを形成する方が難しいが、２種類以上の記録パワーを用い、短い記録マークを形成する際により強い記録パワーを用いることにより、高速記録においても短い記録マークを精度良く形成することが可能となる。
また、記録パルスを、単パルスではなく、２種類以上のパワーの組み合わせからなるパルスとしてもよい。記録マークの形成中に記録パルスのパワーを変化させることにより、特に長い記録マークの後方が広がらず、品質の高い記録マークを形成することが可能となる。
【００４６】
記録マーク形成時の予熱工程とそれに続く加熱工程、更にそれに続く冷却工程について図面を参照しつつ説明する。
図３〜図６は、予熱工程とそれに続く加熱工程、更には、それに続く冷却工程を説明するための模式図である。
図３の例は、先ず予熱工程で、再生パワー（Ｐｒ）より強く且つ記録パワー（Ｐｗ）より弱い予熱パワー（Ｐｂ）を記録層に加えて予熱し〔ここで（Ｐｂ）は（Ｐｗ）の７０％以下の強さとする〕、続いて加熱工程で、形成すべき記録マークに対応する記録パワー（Ｐｗ）を加えて、トラックに記録マークを形成する場合を示している。
図４の例は、図３の予熱工程、加熱工程に続いて、予熱パワー（Ｐｂ）より弱い冷却パワー（Ｐｃ）を記録層に加えて、記録マーク形成後に記録層の冷却を早める場合を示している。
【００４７】
図５、図６の例は、予熱工程の予熱パワーを第１予熱パワー（Ｐｂ１）、第２予熱パワー（Ｐｂ２）の２段階に設定し、図３、図４よりも細分して予熱パワーを加えた後、記録パワー（Ｐｗ）を加えてトラックに記録マークを形成する場合を示している。なお、図５、図６は一例であって、予熱パワーの設定段階を更に増やして予熱しても構わない。
図３、図５では、予熱パルスを照射して、記録層を記録マーク形成開始温度未満の温度に予熱し、続いて記録すべき情報に基づいて記録パルスを照射し、記録マーク形成開始温度以上の温度に加熱して、記録マークを形成する。
図４、図６では、更に冷却パルスを照射して、記録層の冷却を早める。
このように予熱パルスと記録パルスにより順に加熱すると、記録層を速やかに記録マーク形成開始温度以上に昇温することができる。更に、冷却パルスにより、記録層の冷却を早めることができる。
【００４８】
また、記録パルスは、図７〜図８に示すように単パルスにしたり、図９に示すように、２種類以上のパワーの組み合わせからなるパルスにしてもよい。
短い記録マークを形成するときは、長い記録マークに比べて記録マークの後方が広がって涙状のマークになることが少ないため、単パルスで記録する方が好ましく、しかも高速記録の場合に高感度（低いパワー）で記録マークを形成することが可能となる。
また、２種類以上の記録パワーで記録することにより、特に長い記録マークの後方が広がらず、品質の高い記録マークを形成することが可能となる。
実際に記録に用いられる記録パルスの具体例としては、図１０〜図１３に示したようなパルスパターンが挙げられる。ここで、図１０〜図１３では、パルス幅について一種類の固定値を提示しているが、各パターンとも、その値に限定されるものではなく、品質の高い記録マークを形成できる条件のパルス幅を任意に選択すれば良い。
【発明の効果】
【００４９】
本発明によれば、青色レーザ波長領域でも精度の良い記録マークを形成でき、良好な記録品質で情報を記録できる無機記録層を備えた追記型光記録媒体、特に、無機記録層として酸化ビスマスを主成分としホウ素を含む材料からなる記録層を備えた追記型光記録媒体について、記録感度の高感度化を実現し、かつＰＲＳＮＲ、ジッタ、エラー率等の記録特性の更なる改善と、高温高湿下での保存安定性の更なる向上を実現させることができる。
【実施例】
【００５０】
以下、実施例及び比較例を示して本発明を更に具体的に説明するが、本発明はこれらの実施例により限定されるものではない。
【００５１】
実施例１〜５、９
住友重機械工業社製トグル式成形機に、厚さ０．６ｍｍ、直径１２０ｍｍディスク基板用の精工技研社製の金型を組み合わせて射出成形を行ない、ウォブル振幅量１６±１ｎｍのウォブル付き案内溝（溝深さ：表１参照、溝幅：半値幅２０５±５ｎｍ、Ｔｏｐ１６５±１５ｎｍ、Ｂｏｔｔｏｍ２６５±２０ｎｍ、トラックピッチ：０．４±０．０２μｍ）を有する厚さ０．６ｍｍ、直径１２０ｍｍのポリカーボネート基板（三菱エンジニアリングプラスチックス社製ユーピロンＨ−４０００）を形成し、その案内溝面上に、エリコン社製スパッタ装置（ＤＶＤスプリンター）を用いてスパッタ法で、ＺｎＳ−ＳｉＯ２（８０：２０モル％）からなる膜厚６０ｎｍの下部保護層、ＢｉとＢとＯからなる膜厚１６ｎｍの記録層、ＺｎＳ−ＳｉＯ２（８０：２０モル％）からなる膜厚２０ｎｍの上部保護層、ＡｌＴｉ合金（Ｔｉ：１．０重量％）からなる膜厚４０ｎｍの反射層を順に製膜し、その上に、紫外線硬化型樹脂（日本化薬社製ＫＡＹＡＲＡＤ  ＤＶＤ−８０２）を用いて、厚さ０．６ｍｍのポリカーボネート基板（三菱エンジニアリングプラスチック社製ユーピロンＨ−４０００）を貼り合わせて、図１に示したような（但し、オーバーコート層は除く）厚さ約１．２ｍｍの追記型光記録媒体（実施例１〜５、９）を作成した。
また、実施例１と同様の方法で、ウォブル付き案内溝〔溝深さ：２６ｎｍ、溝幅：表２参照（半径位置毎に半値幅を変更したもの）、トラックピッチ：０．４±０．０２μｍ〕を有するポリカーボネート基板を形成し、これを用いて実施例１と同様にして追記型光記録媒体（実施例１０）を作成した。
【００５２】
上記実施例１〜５、９、１０の追記型光記録媒体に対し、パルステック工業社製の光ディスク評価装置ＯＤＵ−１０００（波長：４０５ｎｍ、ＮＡ：０．６５）を用いて、ＨＤ  ＤＶＤ−Ｒ規格〔ＤＶＤ  Ｓｐｅｃｉｆｉｃａｔｉｏｎｓ  ｆｏｒ  Ｈｉｇｈ  Ｄｅｎｓｉｔｙ  Ｒｅｃｏｒｄａｂｌｅ  Ｄｉｓｃ（ＨＤ  ＤＶＤ−Ｒ）  Ｖｅｒｓｉｏｎ１．０〕に合わせた条件で記録を行ない、特性を調べた。
結果を、表１、表２、及び図１４〜図１８に示す（但し、実施例１０については表２のみ）。なお、図１４〜図１８中の左右に横切るやや太い直線は規格値を示す。
また、図１７の「ＰＲＳＮＲ」は「Ｐａｒｔｉａｌ  Ｒｅｓｐｏｎｓｅ  Ｓｉｇｎａｌ  ｔｏ  Ｎｏｉｚｅ  Ｒａｔｉｏ（パーシャル・レスポンス・シグナル・ツー・ノイズ・レシオ）」の略であり、図１８の「ＳｂＥＲ」は「Ｓｉｍｕｌａｔｅｄ  ｂｉｔ  Ｅｒｒｏｒ  Ｒａｔｅ（シミュレイテッド・ビット・エラー・レイト）」の略である。
図１４〜図１８から分かるように、特性の測定結果は、案内溝の溝深さ及び溝幅の影響を受けており、プッシュプルが規格内となるのは、内周部では、溝深さが２３〜３３ｎｍのときであり、中周部では、溝深さが２４．５ｎｍ以上のとき、外周部では、溝深さが２５ｎｍ以上のときとなっている。また、中周部のＰＲＳＮＲは溝深さが３２ｎｍ以下のときに、ＳｂＥＲは溝深さが３３ｎｍ以下のときに、規格内となる。
ＳＬＩ（システムリードイン）領域の変調度については、溝深さが２３ｎｍ以上のときに、規格内となる。
溝幅については、中周部では、１７０〜２３０ｎｍのときに、プッシュプルが規格内となっている。
また、実施例１〜５、９、１０の追記型光記録媒体に対し、ＨＤ  ＤＶＤ対応の光記録装置（東芝製ＲＤ−Ａ１）により、コンテンツデータの記録・再生を行なったところ、何れの場合も、途中で記録ストップすること無く記録が終了し、記録後のデータの再生も行なうことができた。
したがって、特性が僅かに規格外となるものであっても、光記録装置での記録・再生は可能となっていた。
【００５３】
【表１】
0004667427.tif 000002
【表２】
0004667427.tif 000003
【００５４】
実施例１１
ＺｎＳ−ＳｉＯ２（８０：２０モル％）からなる下部保護層の膜厚を、０〜１４０ｎｍの範囲で変化させた点以外は、実施例１と同様にして追記型光記録媒体を作成した（膜厚０ｎｍの場合は、下部保護層が無いことになる）。
得られた追記型光記録媒体に対し、パルステック工業社製の光ディスク評価装置ＯＤＵ−１０００（波長：４０５ｎｍ、ＮＡ：０．６５）を用いて、記録部に対する特性評価を行なった。その後で、８０℃、８５％ＲＨの環境下に１００時間保管する環境試験を行ない、再度、特性評価を実施し、これを１００時間毎に繰り返して、通算３００時間となるまで、環境試験及び特性評価を行なった。環境試験投入前（初期）の結果と、各環境試験後毎の結果を比較して、初期値を１としたときの変動した比率を求めたものを、図１９〜図２２に示す。
図から、ＺｎＳ−ＳｉＯ２（８０：２０モル％）からなる下部保護層を用いる場合に、特性の劣化を抑えるためには、反射率を基準とする場合は２０ｎｍ以上、変調度、ＰＲＳＮＲ、ＳｂＥＲを基準とする場合は３０ｎｍ以上の膜厚が必要であることが分かる。
【００５５】
実施例１２〜１８、及び比較例１〜２
実施例１と同じ成形機と金型を用いて射出成形した、溝深さ２６ｎｍの案内溝を有する厚さ０．６ｍｍのポリカーボネート基板（三菱エンジニアリングプラスチックス社製ユーピロンＨ−４０００）上に、エリコン社製スパッタ装置（ＤＶＤスプリンター）を用いてスパッタ法で、下記の層を順次積層した。
・下部保護層（ＺｎＳ−ＳｉＯ２，モル比８０：２０）、膜厚５０ｎｍ
・記録層（Ｂｉ２ＢＯｘ）、膜厚１５ｎｍ
・上部保護層（ＺｎＳ−ＳｉＯ２，モル比８０：２０）、膜厚２０ｎｍ
・反射層（表３に示す組成のＡｌ−Ｔｉ合金）、膜厚６０ｎｍ
なお、記録層の組成をＲＢＳ（ラザフォード後方散乱分光）で測定し、Ｂｉが完全には酸化されていないことを確認した。
次いで、Ａｌ合金反射層上に、スピンコート法で紫外線硬化型樹脂（日本化薬社製ＫＡＹＡＲＡＤ  ＤＶＤ−８０２）からなる膜厚約５μｍの有機保護層を設け、更に、厚さ０．６ｍｍのダミー基板を紫外線硬化型樹脂により貼り合わせて図１に示したような追記型光記録媒体を得た。
【００５６】
【表３】
0004667427.tif 000004
【００５７】
上記実施例１２〜１８、及び比較例１〜２の追記型光記録媒体に対し、パルステック工業社製の光ディスク評価装置ＯＤＵ−１０００（波長：４０５ｎｍ、ＮＡ：０．６５）を用いて、ＨＤ  ＤＶＤ−Ｒ規格〔ＤＶＤ  Ｓｐｅｃｉｆｉｃａｔｉｏｎｓ  ｆｏｒ  Ｈｉｇｈ  Ｄｅｎｓｉｔｙ  Ｒｅｃｏｒｄａｂｌｅ  Ｄｉｓｃ（ＨＤ  ＤＶＤ−Ｒ）  Ｖｅｒｓｉｏｎ１．０）〕に合わせた条件で記録を行い、記録部の反射率、ＰＲＳＮＲを測定した。
更に、記録したサンプルを８０℃８５％ＲＨの環境下に３００時間放置した後のＰＲＳＮＲを測定し、初期ＰＲＳＮＲとの比較を行った。
結果を図２３〜図２４に示す。なお、図２３、図２４中の横方向の点線は、規格値を示す線である。
図２３から、添加元素量が７．０原子％以下で〔図２３の（Ａ）で示した領域〕、ＨＤ  ＤＶＤ−Ｒ規格を満足する反射率が得られることが分かる。よって、本発明の添加元素量規定範囲における上限値の有効性を確認できた。
なお、感度は、添加元素量に対して反射率と同様な傾向を示し、添加元素量が０．６〜７．０原子％の範囲では、ＨＤ  ＤＶＤ−Ｒ規格で規定する記録感度を十分満足した。
また、添加元素量が増えるに従い、熱伝導率や反射率の低下に伴うＰＲＳＮＲの低下が起きているが、添加元素量が５．０原子％以下では、ほぼその低下量が無視できる程度である〔図２３の（Ｂ）で示した領域〕。よって、本発明の添加元素量規定範囲における好ましい上限値の有効性を確認できた。
また、図２４からは、８０℃８５％ＲＨの環境下に３００時間放置した後のＰＲＳＮＲ低下量が、添加元素量の増加とともに抑制できることが分かった。
図２４から、添加元素量が０．６原子％以上では、８０℃８５％ＲＨの環境下に３００時間放置した後のＰＲＳＮＲ低下量が１．０以下となり、本発明の添加元素量規定範囲における、下限値の有効性を確認できた〔図２４の（Ｃ）で示した領域〕。
また、添加元素量が１．０原子％以上では、８０℃８５％ＲＨの環境下に３００時間放置した後のＰＲＳＮＲ低下量が０．５以下となり、本発明の添加元素量規定範囲における、好ましい下限値の有効性を確認できた〔図２４の（Ｄ）で示した領域〕。
なお、Ａｌへの添加元素量が７．０原子％を超えると、反射率が低下しすぎるとともに、再生光に対する安定性が悪化する傾向が見られた。
【００５８】
実施例１９〜２５、及び比較例３〜４
表４に示すように、Ａｌへの添加元素の種類と添加量を変えた点以外は、実施例１２と同様にして追記型光記録媒体を作製し、実施例１２と同じ評価項目について測定を行なった。結果を表４に示す。
なお、表４において、最適記録パワーと最適記録パワーで記録した部分の反射率の両方がＨＤ  ＤＶＤ−Ｒ規格を満足する場合を○、最適記録パワーと最適記録パワーで記録した部分の反射率の少なくとも一方がＨＤ  ＤＶＤ−Ｒ規格を満足しない場合を×とした。
更に、８０℃８５％ＲＨの環境下に３００時間放置した後の、保存前のＰＲＳＮＲに対するＰＲＳＮＲ低下量（アーカイバル特性）が１．０以下である場合を○、１．０を超える場合を×とした。
【００５９】
【表４】
0004667427.tif 000005
上記の結果から、酸素を除く構成元素の主成分がビスマスであり且つ酸化ビスマスを含有する記録層を有する追記型光記録媒体において、本発明におけるＡｌに対する添加元素量範囲の有効性が証明された。
【００６０】
比較例５〜７
反射層材料を表５に示すものに変えた点以外は、実施例１２と同様にして追記型光記録媒体を作製し、実施例１２と同じ評価項目について測定を行なった。結果を表５に示す。
表５から分かるように。本発明のＡｌ系反射層の場合に比べて反射率が高く、記録感度がＨＤ  ＤＶＤ−Ｒ規格の上限値を超えた。
また、８０℃８５％ＲＨの環境下に３００時間放置した後の、保存前のＰＲＳＮＲに対するＰＲＳＮＲ低下量（アーカイバル特性）は１０以上であり、再生信号にＡｇの硫化に起因すると思われるヒゲ状の欠陥が多数発生した。
【表５】
0004667427.tif 000006
【００６１】
〔実施例３０〕
反射層材料と記録層材料を表６に示すものに変えた点以外は、実施例１２と同様にして追記型光記録媒体を作製し、実施例１２と同じ評価項目について測定を行なった。結果を表６に示す。
表６から分かるように、反射率と記録感度は、ＨＤ  ＤＶＤ−Ｒ規格を満足し、また、８０℃８５％ＲＨの環境下に３００時間放置した後の、保存前のＰＲＳＮＲに対するＰＲＳＮＲ低下量（アーカイバル特性）は１．０以下であることが確認できた。
即ち、本発明のＡｌ反射層への添加元素の効果は、酸素を除く構成元素の主成分がビスマスであり且つ酸化ビスマスを含有する記録層に対して、更には、該記録層と本発明のＡｌ系反射層が、ＺｎＳ−ＳｉＯ２を主成分とする層を介して積層されている追記型光記録媒体に対して有効であることが証明された。
【００６２】
【表６】
0004667427.tif 000007
なお、上記実施例では、図１に示したようなＨＤ  ＤＶＤ−Ｒ構成の追記型光記録媒体で効果を確認したが、図２に示したようなＢＤ−Ｒ構成としても同様の結果が得られた。
【００６３】
（実施例３８〜４８、比較例１２〜１６）
本発明に係る追記型光記録媒体の記録・再生信号の評価を実施するため、図２に示した層構成の追記型光記録媒体を、次のようにして作製した。
実施例１と同じ成形機と金型を用いて射出成形した厚さ１．１ｍｍのポリカーボネート製基板１（三菱エンジニアリングプラスチックス社製ユーピロンＨ−４０００）上に、スパッタ法で順次、ＡｌＴｉ（Ｔｉ：１重量％）からなる膜厚３５ｎｍの反射層５、Ｓｉ３Ｎ４からなる膜厚１３ｎｍの上部保護層４、Ｂｉ２ＢＯｘからなる膜厚１６ｎｍの記録層３、ＺｎＳ−ＳｉＯ２（８０：２０モル％）からなる膜厚１０ｎｍの下部保護層２を順に成膜した。
次に、下部保護層２上に、スピンコート法で紫外線硬化性樹脂（日本化薬社製ＫＡＹＡＲＡＤ  ＢＲＤ−８０７）を塗布し厚さ０．１ｍｍのカバー層９を形成した。
上記記録層材料の「ｘ」は酸素欠損が生じていることを意味している。これらの記録層は、酸素以外の構成元素（Ｂｉ、Ｂ）の化学量論組成を満たす酸化物を用いてスパッタ法で作成されるが、通常の場合、酸素欠損を生じる。しかし、正確な酸素欠損量は測定できないため「ｘ」と表現した。なお、酸素欠損の結果、記録層には、Ｂｉ、Ｂの単体を含むことになる。
【００６４】
上記のようにして作製した追記型光記録媒体は、何れも記録極性が「Ｈｉｇｈ  ｔｏ  Ｌｏｗ」であった。
これらの光記録媒体の記録・再生特性を調べるため、波長：４０５ｎｍ、ＮＡ：０．８５のパルステック工業社製の光ディスク評価装置ＯＤＵ−１０００を用いて、Ｂｌｕ−ｒａｙ  Ｄｉｓｃ  Ｒｅｃｏｒｄａｂｌｅ（ＢＤ−Ｒ）規格〔Ｓｙｓｔｅｍ  Ｄｅｓｃｒｉｐｔｉｏｎ  Ｂｌｕ−ｒａｙ  Ｄｉｓｃ  Ｒｅｃｏｒｄａｂｌｅ  Ｆｏｒｍａｔ  Ｖｅｒｓｉｏｎ１．０〕に合わせた条件により、トラックに記録マークを形成し、それぞれ規格の１倍速での記録・再生信号の評価を行なった。
記録方法としては、図３、図４に示した記録ストラテジを採用し、予熱パワー（Ｐｂ）の予熱パルスを記録層に加えて予熱した後、記録パワー（Ｐｗ）を加えた。また、図４の場合には、更に冷却パワー（Ｐｃ）を加えた。これにより、予め記録層をその記録マーク形成開始温度未満の温度に予熱し、続いて、予熱された記録層を記録マーク形成開始温度以上の温度に加熱した。更に、図４の場合には、冷却パワーを加えることにより記録層の冷却を早めた。
記録ストラテジの波形とパラメータを図１１に、各パワーの強度（ｍＷ）及び予熱パワーと記録パワーの比（Ｐｂ／Ｐｗ）を表７に示す（図中のＴはチャネルクロック周期を示す）。冷却パワー（Ｐｃ）を加えない場合には、図１１の右端のクーリングパルスが無い波形となる。なお、表には再生パワー（Ｐｒ）が記載されているが、図１１は記録ストラテジの波形を示すものであるから、再生パワーは省略した。また、図１１中の各パラメータの符号は、何れも規格で使われているものである。
記録・再生信号の評価における記録品質の指標としては、Ｂｌｕｅ−ｒａｙ  Ｄｉｓｋ  Ｒｅｃｏｒｄａｂｌｅ規格に基づいたジッタを用いた。判定基準は、ジッタが６．５％以下のものを「○」、６．５％より大きいものを「×」とした。
評価結果を表７に示す。
なお、図１に示す層構成の追記型光記録媒体について記録・再生信号の評価を行う場合には、例えば図１０に示すような記録ストラテジの波形とパラメータを採用し、記録品質の指標としては、ＨＤ  ＤＶＤ−Ｒ規格に基づいたＰＲＳＮＲを用いる。
【００６５】
【表７】
0004667427.tif 000008
【００６６】
表７から分かるように、実施例３８〜４８のように、記録パワーに対して予熱パワーが７０％以下の場合には、ジッタが６．５％以下の値を示した。
これに対し、比較例１３、１５のように予熱パワーが７０％を超えると、ジッタが６．５％より大きな値となり、十分な記録品質を得ることができなかった。記録品質が悪化したのは、予熱パワーが強すぎて記録マークが広がりすぎてしまったことに起因すると考えられる。
また、比較例１２、１４においては、予熱パワーが再生パワーと同じであるため、記録品質が悪化した。予熱パワーが弱い場合は、記録パワーが強くても温度上昇が遅れ、記録マーク形状にバラツキが生じてしまうことに起因すると考えられる。
また、冷却工程を設ける場合には、冷却パワーを予熱パワーよりも弱くする必要があり、この条件を満たさないと、比較例１６のように記録品質が悪化する。
【００６７】
（実施例４９〜５１）
図２の光記録媒体に対し、予熱パワーをＰｂ１とＰｂ２に分け、各パワーの強度（ｍＷ）を表８に示す値とした点以外は、実施例４１と同様にして、記録・再生信号の評価を行った。記録ストラテジの波形とパラメータは図１１と同じである。結果を表８に示す。
【００６８】
（実施例５２〜５４、比較例１７）
図２の光記録媒体に対し、図１２に示す記録ストラテジの波形（記録パルスが単パルス）とパラメータを用い、各パワーの強度（ｍＷ）を表８に示す値とし、記録線速を規格の４倍速とした点以外は、実施例４１と同様にして、記録・再生信号の評価を行った（図中のＴはチャネルクロック周期を示す）。なお、表には再生パワー（Ｐｒ）が記載されているが、図１２は記録ストラテジの波形を示すものであるから、再生パワーは省略してある。また、図１２中の各パラメータの符号は何れも規格で使われているものである。
結果を表８に示すが、比較例１７では、予熱パワーが記録パワーの７０％を超えるため、記録品質が悪化している。
【００６９】
（実施例５５〜５６、比較例１８）
図２の光記録媒体に対し、図１３に示す記録ストラテジの波形とパラメータを用い、各パワーの強度（ｍＷ）を表８に示す値とし、記録線速を規格の４倍速とした点以外は、実施例４１と同様にして、記録・再生信号の評価を行った（図中のＴはチャネルクロック周期を示す）。なお、表には再生パワー（Ｐｒ）が記載されているが、図１３は記録ストラテジの波形を示すものであるから、再生パワーは省略してある。また、図１２中の各パラメータの符号は何れも規格で使われているものである。また、図中のＰｍは、このストラテジでは第２の記録パワーに相当するが、既に図８〜図９において第２、第３記録パワーがあるため、第４記録パワーと呼ぶことにした。
結果を表８に示すが、比較例１８では、予熱パワーが記録パワーの７０％を超えるため、記録品質が悪化している。
【００７０】
【表８】
0004667427.tif 000009
【図面の簡単な説明】
【００７１】
【図１】本発明の追記型光記録媒体の層構成の一例を示す模式図。
【図２】本発明の追記型光記録媒体の層構成の他の例を示す模式図。
【図３】記録マーク形成時の予熱工程とそれに続く加熱工程及び冷却工程を説明するための模式図。
【図４】記録マーク形成時の予熱工程とそれに続く加熱工程及び冷却工程を説明するための模式図。
【図５】記録マーク形成時の予熱工程とそれに続く加熱工程及び冷却工程を説明するための模式図。
【図６】記録マーク形成時の予熱工程とそれに続く加熱工程及び冷却工程を説明するための模式図。
【図７】記録マーク形成時の予熱工程とそれに続く加熱工程及び冷却工程を説明するための模式図。
【図８】記録マーク形成時の予熱工程とそれに続く加熱工程及び冷却工程を説明するための模式図。
【図９】記録マーク形成時の予熱工程とそれに続く加熱工程及び冷却工程を説明するための模式図。
【図１０】図１に示す層構成の追記型光記録媒体について記録・再生信号の評価を行う場合の、記録ストラテジの波形とパラメータの例を示す図。（ａ）波形の模式図、（ｂ）各パラメータの値。
【図１１】実施例３８〜４８、及び比較例１２〜１６の記録ストラテジの波形とパラメータを示す図。（ａ）波形の模式図、（ｂ）各パラメータの値。
【図１２】実施例５２〜５４、及び比較例１７の記録ストラテジの波形とパラメータを示す図。（ａ）波形の模式図、（ｂ）各パラメータの値。
【図１３】実施例５５〜５６、及び比較例１８の記録ストラテジの波形とパラメータを示す図。（ａ）波形の模式図、（ｂ）各パラメータの値。
【図１４】実施例１〜５、９における半径位置別の溝深さとプッシュプルの関係を示す図。
【図１５】実施例１〜５、９における半径４０ｍｍでの溝幅とプッシュプルの関係を示す図。
【図１６】実施例１〜５、９におけるシステムリードイン領域（ＳＬＩ）の溝深さと変調度の関係を示す図。
【図１７】実施例１〜５、９における半径４０ｍｍでの溝深さとＰＲＳＮＲの関係を示す図。
【図１８】実施例１〜５、９における半径４０ｍｍでの溝深さとＳｂＥＲの関係を示す図。
【図１９】実施例１１における下部保護層膜厚と反射率変動比率の関係を示す図。
【図２０】実施例１１における下部保護層膜厚と変調度変動比率の関係を示す図。
【図２１】実施例１１における下部保護層膜厚とＰＲＳＮＲ変動比率の関係を示す図。
【図２２】実施例１１における下部保護層膜厚とＳｂＥＲ変動比率の関係を示す図。
【図２３】Ａｌ合金の添加元素量を変化させたときの、反射率、ＰＲＳＮＲとの関係を示す図。
【図２４】初期ＰＲＳＮＲと、８０℃８５％ＲＨの環境下に３００時間放置した後のＰＲＳＮＲとの比較結果を示す図。
【符号の説明】
【００７２】
１  基板
２  下部保護層
３  記録層
４  上部保護層
５  反射層
６  オーバーコート層
７  接着層
８  保護基板
９  カバー層
Ｔ  チャネルクロック周期
Ｐｗ  記録パワー
Ｐｗ１  第１記録パワー
Ｐｗ２  第２記録パワー
Ｐｗ３  第３記録パワー
Ｐｍ  第４記録パワー
Ｐｂ  予熱パワー
Ｐｂ１  第１予熱パワー
Ｐｂ２  第２予熱パワー
Ｐｒ  再生パワー
Ｐｃ  冷却パワー
【図１】
0004667427.tif 000010
【図２】
0004667427.tif 000011
【図３】
0004667427.tif 000012
【図４】
0004667427.tif 000013
【図５】
0004667427.tif 000014
【図６】
0004667427.tif 000015
【図７】
0004667427.tif 000016
【図８】
0004667427.tif 000017
【図９】
0004667427.tif 000018
【図１０】
0004667427.tif 000019
【図１１】
0004667427.tif 000020
【図１２】
0004667427.tif 000021
【図１３】
0004667427.tif 000022
【図１４】
0004667427.tif 000023
【図１５】
0004667427.tif 000024
【図１６】
0004667427.tif 000025
【図１７】
0004667427.tif 000026
【図１８】
0004667427.tif 000027
【図１９】
0004667427.tif 000028
【図２０】
0004667427.tif 000029
【図２１】
0004667427.tif 000030
【図２２】
0004667427.tif 000031
【図２３】
0004667427.tif 000032
【図２４】
0004667427.tif 000033